(57)【要約】【課題】  高い発光効率を備えながら、低い電圧で駆動可能な有機発光素子及び表示パネルを提供する。【解決手段】  基板１０上に、対向する一対の電極１１、１６間と、一対の電極１１、１６間に挟持された少なくとも発光層１３を含む有機化合物層と、を備えて成る有機発光素子であって、発光層１３を含む有機化合物層の少なくとも一層の膜厚が、この膜厚に対する発光効率変化における一次極大値と二次極大値との間にある極小値を生じる膜厚より薄い膜厚に設定されている。【選択図】  図１
2006179780.tif 000002
【特許請求の範囲】
【請求項１】
基板上に、対向する一対の電極間と、該一対の電極間に挟持された少なくとも発光層を含む有機化合物層と、を備えて成る有機発光素子において、
前記発光層を含む有機化合物層の少なくとも一層の膜厚は、該膜厚に対する発光効率変化における一次極大値と二次極大値との間にある極小値を生じる膜厚より薄い膜厚に設定されていることを特徴とする有機発光素子。
【請求項２】
前記発光層を含む有機化合物層の少なくとも一層の膜厚は、該膜厚に対する発光効率変化における一次極大値を生じる膜厚に設定されていることを特徴とする請求項１に記載の有機発光素子。
【請求項３】
前記一対の電極のうち、一方の基板側に設けた電極は光を反射する性質を備えた反射電極であり、対向する他方の電極は透明電極であって、該透明電極側から前記発光層の光を素子外へと取り出すことを特徴とする請求項１または２に記載の有機発光素子。
【請求項４】
前記反射電極上には透明導電膜が積層されており、これら反射電極と透明導電膜で構成される積層電極上に前記有機化合物層が積層されていることを特徴とする請求項３に記載の有機発光素子。
【請求項５】
前記発光層を含む有機化合物層の基板側面に接触する層の接触表面の粗さは、Ｒａ値にて３ｎｍ以下であることを特徴とする請求項１から４のいずれかに記載の有機発光素子。
【請求項６】
同一基板上に、少なくとも２色以上の発光色の異なる複数の有機発光素子を備えて成る表示パネルにおいて、
前記有機発光素子は請求項１から５のいずれかに記載の有機発光素子であり、各有機発光素子の一対の電極間に挟持された有機化合物層の発光層以外の少なくとも一層の有機化合物層の膜厚は、前記基板上の全ての有機発光素子で同一に設定されていることを特徴とする表示パネル。
【請求項７】
同一基板上に、３つ以上の有機発光素子を備えて成り、前記３つ以上の有機発光素子はそれぞれ異なる色を発光する表示パネルにおいて、
前記有機発光素子は請求項１から５のいずれかに記載の有機発光素子であり、各有機発光素子の発光層の膜厚は各色毎に異なり、発光層以外の少なくとも一層の有機化合物層の膜厚は、前記基板上の全ての有機発光素子で同一に設定されていることを特徴とする表示パネル。
【請求項８】
前記発光層以外の有機化合物層は有機発光素子間をまたいで配置されていることを特徴とする請求項６または７に記載の表示パネル。
【発明の詳細な説明】
【技術分野】
【０００１】
本発明は、表示デバイスや光源として利用される有機発光素子、及び同一基板上に、少なくとも２色以上の発光色の異なる複数の有機発光素子を備える表示パネルに関する。
【背景技術】
【０００２】
有機発光素子（有機エレクトロルミネッセンス（ＥＬ）素子）は、基本構成として、対向する一対の電極間に、少なくとも有機発光材料からなる発光層を含む有機化合物層を挟持するように積層した積層構造体を基板上に有する自発光素子である。この有機発光素子を同一基板上に複数配列した表示パネルは、液晶とバックライトとを組み合わせたＬＣＤモジュールと比較して薄く、広視野角で応答スピードが速いなどの優位性があり、近年、ＬＣＤに替わる表示装置として盛んに研究開発されている。
【０００３】
一般に有機発光素子において、素子を構成する各有機化合物層の膜厚は、数十〜数百ｎｍの範囲から選択される。これら膜厚は、発光に対する多重反射や、干渉効果が顕著に現れる膜厚領域にあり、各有機薄膜の膜厚の選択により、素子内部での光学効果を調整することが可能となる。
【０００４】
特許文献１には、電極上に設ける有機化合物層を、該有機化合物層の膜厚に対する発光効率特性における一次極大値及び二次極大値の発光効率の間の極小値を生じる膜厚以上となるように形成し、電極上の異物固体やごみ等による電極間のリーク電流発生を抑制した有機発光素子が開示されている。
【０００５】
【特許文献１】特開２０００−２４３５７３号公報（５頁８〜１７行、図７）
【発明の開示】
【発明が解決しようとする課題】
【０００６】
しかし、特許文献１に開示された有機化合物層の膜厚設定では、電極間のリーク電流の発生を抑制することができるが、その一方で有機化合物層は高抵抗であることから、電極間リーク電流抑制のため、有機化合物層の膜厚を増加させると、駆動電圧が上昇する。高い駆動電圧は、素子に過大な負荷を与えることにもつながり、素子の長寿命化を図る観点から、駆動電圧を低減させ、素子への負荷を軽減させることが好ましい。
【０００７】
本発明は、上記の課題に鑑みて創案されたものであり、その目的は、高い発光効率を備えながら、低い電圧で駆動可能な有機発光素子及び表示パネルを提供することにある。
【課題を解決するための手段】
【０００８】
上記の目的を達成すべく、本発明に係る有機発光素子は、基板上に、対向する一対の電極間と、該一対の電極間に挟持された少なくとも発光層を含む有機化合物層と、を備えて成る有機発光素子において、前記発光層を含む有機化合物層の少なくとも一層の膜厚は、該膜厚に対する発光効率変化における一次極大値と二次極大値との間にある極小値を生じる膜厚より薄い膜厚に設定されていることを特徴とする。
【０００９】
また、本発明に係る表示パネルは、同一基板上に、少なくとも２色以上の発光色の異なる複数の有機発光素子を備えてなる表示パネルにおいて、前記有機発光素子は上記本発明の有機発光素子であり、各有機発光素子の一対の電極間に挟持された有機化合物層の発光層以外の少なくとも一層の有機化合物層の膜厚は、前記基板上の全ての有機発光素子で同一に設定されていることを特徴とする。
【００１０】
また、本発明に係る他の表示パネルは、同一基板上に、３つ以上の有機発光素子を備えて成り、前記３つ以上の有機発光素子はそれぞれ異なる色を発光する表示パネルにおいて、前記有機発光素子は上記本発明の有機発光素子であり、各有機発光素子の発光層の膜厚は各色毎に異なり、発光層以外の少なくとも一層の有機化合物層の膜厚は、前記基板上の全ての有機発光素子で同一に設定されていることを特徴とする。
【発明の効果】
【００１１】
本発明に係る有機発光素子によれば、前記発光層を含む有機化合物層の少なくとも一層の膜厚は、該膜厚に対する発光効率変化における一次極大値と二次極大値との間にある極小値を生じる膜厚より薄い膜厚に設定されているので、より有効な光学効果による発光効率の変調が利用可能となり、高い発光効率の素子を実現できる。さらに、該膜厚は、従来の有機発光素子に比べて薄いので、素子駆動電圧を低減することができる。
【００１２】
また、本発明に係る表示パネルによれば、有機発光素子は上記本発明の有機発光素子であり、各有機発光素子の一対の電極間に挟持された有機化合物層の発光層以外の少なくとも一の有機化合物層の膜厚は、前記基板上の全ての有機発光素子で同一に設定されているので、より効果的な素子内光学効果による発光効率の変調効果が利用可能となり、また、各素子で発光層以外の有機化合物層の膜厚の共通化が図れ、素子作製のスループットを向上し、製造コストを低減することができる。さらに、該膜厚は、従来の有機発光素子に比べて薄いので、より低電圧駆動が可能な表示パネルを実現することができる。
【００１３】
また、本発明に係る他の表示パネルによれば、有機発光素子は上記本発明の有機発光素子であり、各有機発光素子の発光層の膜厚は各色毎に異なり、発光層以外の少なくとも一層の有機化合物層の膜厚は、前記基板上の全ての有機発光素子で同一に設定されているので、干渉による光の強め合いを達成するための光学距離を設定するにあたり、製造プロセスが簡略化できる。
【００１４】
即ちそもそも発光層は素子ごとに塗り分け（配置）が必要であるので、その塗り分け時に（配置時に）発光層の厚みを各色発光素子ごとに異ならせることができる。一方で発光層以外の有機層を各色発光素子共通に即ち一度に配置できる。より具体的には３つの有機発光素子間をまたいで配置することが出来る。
【発明を実施するための最良の形態】
【００１５】
以下、本発明の最良の実施の形態を図面に基づいて説明するが、本発明は本実施形態に限るものではない。
【００１６】
図１は、トップエミッション型の有機発光素子の膜厚構成を示す断面図である。図１において、１０は基板であり、１１は正孔注入用の陽極としての反射電極を示し、１２は正孔輸送層、１３は発光層、１４は電子輸送層、１５は電子注入層、１６は陰極として機能する透明なＩＴＯ電極である。
【００１７】
本発明の有機発光素子は、基板１０上に、陽極１１と陰極１６とからなる一対の電極と、これら一対の電極１１、１６間に少なくとも備えられる発光層１３と、が積層されており、前記一対の電極１１、１６間に形成される発光層１３を含む有機化合物層の少なくとも一層の膜厚は、該膜厚に対する発光効率変化における一次極大値と二次極大値との間にある極小値を生じる膜厚より薄い膜厚に設定されている。
【００１８】
以下に、素子内光学効果、特に光学干渉による発光効率の変調効果について説明する。
【００１９】
図１に示すように、有機発光層１３における発光部１７にて生じた発光は、陰極１６へ向かい、外部へ放出される光１８ａと、一旦反射電極１１へ向かい、電極表面にて陰極１６方向へ反射した後、素子外部へ放出される光１８ｂとがある。また、本例の場合、ＩＴＯ電極と外部環境（空気）との屈折率差は略１．０程度あり、他の隣接層の屈折率差（略０．２〜０．１）よりも大きく、ＩＴＯ−空気界面での反射する光１８ｃの影響も無視できない。主にこれらの光１８ａ、１８ｂ、１８ｃが素子内部で互いに干渉し、その結果、素子外部へ放出される発光の特性は、干渉効果の状態により変調される。
【００２０】
素子内部における発光の干渉は、各発光の光路差、つまり各発光の位相関係により決定される。一例として、光１８ａと１８ｂとの二つの光による光学干渉について考えてみると、この二つの光の光路差は、発光部から反射電極までの光学距離ｎｄの２倍に相当する（ｎは有機薄膜の屈折率、ｄは薄膜の膜厚）。この光路差２ｎｄが有機発光素子の主たる発光波長λとが、２ｎｄ＝１／２×λ×（２α−１）（αは正の整数）の関係を有するとき、干渉による発光変調の効果が最大となる。有機発光素子全体の光学干渉効果は、有機発光素子内部に在る各光の位相差関係により定まり、これにより有機発光素子の発光特性が決定される。したがって、素子内部全体の光学干渉効果を考慮して、各有機化合物層の膜厚を選択し、各発光の位相差関係を調整することで、有機発光素子の発光効率を極大にすることが可能となる。
【００２１】
図２は、図１に示した有機発光素子の正孔輸送層の膜厚に対する発光効率の相対変化を示す説明図あり、例示した緑色の有機発光素子において、正孔輸送層１２の膜厚を１０〜５００ｎｍの範囲で変化させた場合における素子内光学干渉効果による発光効率の相対変化を示している。膜厚変更は正孔輸送層１２のみで、その他の膜厚は一定としている。すなわち、発光層１３は３０ｎｍ、電子輸送層１４は１０ｎｍ、電子注入層１５は４０ｎｍ、陰極１６は６０ｎｍに設定している。図２に示すように、正孔輸送層１２の膜厚変化により、発光効率は光学干渉により周期的な変調を受ける。また、その発光効率の変調効果は、正孔輸送層１２の膜厚の増加に伴って影響が小さくなり、変調の極大値であっても、次数の増加に伴って発光効率の変調効果は漸次小さくなる。すなわち、正孔輸送層１２の膜厚が薄く、より低次の極大値を用いるほど高効率な発光特性を得ることができる。
【００２２】
本有機発光素子の場合、正孔輸送層１２膜厚６０ｎｍにて、発光効率変化の一次極大を、膜厚２００ｎｍにて、二次極大、膜厚３５０ｎｍにて三次極大となる。本有機発光素子の正孔輸送層１２の屈折率は、１．８２、発光のピーク波長は、５２０ｎｍである。したがって、発光効率変化の一次極大値を生じる正孔輸送層１２膜厚（６０ｎｍ）は、前記二つの光（図１  １８ａ，１８ｂ）の干渉効果を示す関係式より計算される正孔輸送層１２の一次極大膜厚（７１．４ｎｍ）と差異がある。これは、有機発光素子全体の光学効果が、特定の２つの光だけでなく、素子内部に在る複数の光が互いに干渉し合い決定されることに起因する。効率の高い有機発光素子を実現させるためには、素子内部全体の光学効果を考慮し、各有機化合物層の膜厚を選択する必要がある。
【００２３】
図３は、図１に示した有機発光素子の電子注入層の膜厚に対する発光効率の相対変化を示す説明図であり、例示した緑色の有機発光素子において、電子注入層１５の膜厚を１０〜５００ｎｍの範囲で変化させ、素子内光学干渉効果による発光効率の変調を示している。電子注入層１５以外の膜厚は一定としている。すなわち、正孔輸送層１２は６０ｎｍ、発光層１３は３０ｎｍ、電子輸送層１４は１０ｎｍ、陰極は６０ｎｍに設定している。図３に示すように、電子注入層１５の膜厚変化により、発光効率は光学干渉により周期的な変調を受ける。また、その発光効率の変調効果は、電子注入層１５の膜厚の増加に伴って影響が小さくなり、変調の極大値であっても、次数の増加に伴って発光効率変調効果は漸次小さくなる。すなわち、電子注入層１５の膜厚が薄く、より低次の極大値を用いるほど高効率な発光特性を得ることができる。
【００２４】
また、有機発光素子に用いる有機材料の多くは、低電界領域では絶縁体である場合が多く、高電界領域では空間電荷や分子間のホッピング機構に基づく非線形な導電性を示し、動作電界は、１０5〜１０6Ｖ／ｃｍ程度と比較的高い。このため、低い駆動電圧を達成するためには、有機化合物層の膜厚を薄く設計することが不可欠である。駆動電圧の低減は駆動による素子への負荷を軽減し、素子信頼性の向上の観点からも好ましい。
【００２５】
本発明の有機発光素子は、前記基板上に配設した電極と対向する電極との間に形成される発光層を含む有機化合物層の少なくとも一層の膜厚が、該膜厚に対する発光効率変化における一次極大値と二次極大値との間にある極小値を生じる膜厚より薄い膜厚に設定されている。これにより、光学干渉によるより効果的な発光効率の変調が可能となる。したがって、前記一対の電極１１、１６間に形成される発光層１３を含む有機化合物層の膜厚を薄くできるので、素子駆動電圧を低減することができる。特に、前記基板１０上に配設した電極１１と対向する電極１６との間に挟持する有機化合物層の少なくとも一層の膜厚を、該膜厚に対する発光効率変化の一次極大値を用いるように調整すると、素子の発光効率向上の観点からさらに好ましい。
【００２６】
ところで、このように素子を構成する有機化合物層の膜厚を適宜薄く調整し、該膜厚に対する発光効率変化の一次極大値を利用する場合、電極上の表面粗さによりリーク電流が発生し、故障問題となる場合がある。そのため、電極表面を平滑にすることが、良好な素子特性を得るために必要であり、有機化合物と接合する電極表面の粗さは、Ｒａ値にて３ｎｍ以下であることが好ましい。実際、正孔輸送層の膜厚を調整し、発光効率変化の一次極大を用いる有機発光素子において、表面粗さの異なるいくつかの電極を用い、表面粗さと故障発生頻度を調べたところ、表１に示すような結果を得た。
【００２７】
【表１】
2006179780.tif 000003
【００２８】
表１に示すように、電極表面粗さが、Ｒａ値が３ｎｍ超える場合、故障発生頻度が高くなる。良好な素子作成歩留まりを実現するためには、電極表面粗さをＲａ値にて３ｎｍ以下に抑制することが有効である。
【００２９】
また、電極１１の上に透明導電膜を設け、二層の積層電極とすることも可能である。このように積層電極を用いた場合も、積層電極と上部電極との間に挟持される有機化合物層の膜厚により素子内光学干渉効果が変化し、膜厚の増大に伴って発光効率が周期的に変化し、一次、二次、三次…の極大値が順次出現する。本発明の有機発光素子は、前記積層電極と上部電極との間に形成する有機化合物の少なくとも一層の膜厚を、該膜厚に対する発光効率の変化の一次極大値と二次極大値との間にある極小値を生じる膜厚より薄い膜厚に設定する。特に、透明導電膜と上部電極との間に挟持される有機化合物層の少なくとも一層の膜厚を、該膜厚に対する発光効率変化の一次極大値を得られるように調整すると、良好な発光効率を備えた有機発光素子を実現することができる。このとき、該有機化合物層の膜厚は、発光効率変化の二次の極大値を利用する素子に比べて十分薄く、該二次の極大値を利用する素子よりも素子駆動電圧を低減することができる。
【００３０】
発光を基板と反対側から素子外部へ取り出すトップエミッション型素子において、このような二層の積層電極としては、基板上に設ける電極１１は、例えば銀やアルミニウム、それらの合金等の高反射率材料を用いることが好ましい。また、電極１１上の透明導電膜としては、例えばＩＴＯ、ＩＺＯ等の透過率の高い材料が好適に用いられる。この場合も同様に、有機化合物と接合する透明導電膜の表面粗さは、Ｒａ値にて３ｎｍ以下であることがリーク電流を防止する観点で好ましい。
【００３１】
さらに、同一基板上に少なくとも２色以上の発光色の異なる複数の有機発光素子を備える表示パネルにおいても、上述のように膜厚構成を設定することにより、高効率な発光特性を有し、且つ駆動電圧が低い表示パネルを実現することができる。
【００３２】
図４は、同一基板上に赤、緑、青の発光色を示す有機発光素子を備えた表示パネルの一例を示す断面構成図である。図４において、２０は基板、２１は陽極としての反射電極を示し、２２は各色共通６０ｎｍの膜厚で形成された正孔輸送層、２３は青色発光を示す発光層であって膜厚は２０ｎｍ、２４は緑色発光を示す発光層であって膜厚は３０ｎｍ、２５は赤色発光を示す発光層であって膜厚は５０ｎｍ、２６は各色共通の１０ｎｍの膜厚で成膜された電子輸送層、２７は各色共通の４０ｎｍの膜厚で成膜された電子注入層、２８は各色共通の６０ｎｍの膜厚で成膜された透明な陰極（ＩＴＯ）をそれぞれ示している。各発光のピーク波長はそれぞれ、赤が６２０ｎｍ、緑が５２０ｎｍ、青が４６０ｎｍである。
【００３３】
本図のような構成の表示パネル、複数の有機層のうち発光層の厚みは３つの有機発光素子毎に異なり、発光層以外の有機層の厚みは３つの有機発光素子において共通である表示パネルである。このような構成だと干渉による光の強め合いを達成するための光学距離を設定するにあたり、製造プロセスが簡略化できる。
【００３４】
即ちそもそも発光層は素子ごとに塗り分け（配置）が必要であるので、その塗り分け時に（配置時に）発光層の厚みを各色発光素子ごとに異ならせることができる。一方で発光層以外の有機層を各色発光素子共通に即ち一度に配置できる。図中は各有機発光素子間には有機発光素子を構成する要素が図示されていないが、たとえば発光層以外の有機層を３つの有機発光素子間をまたいで配置することも出来る。その場合より具体的には発光層以外の有機層をスピンコート法や転写法や蒸着法等の各種方法で配置することが出来る。
【００３５】
図５は、本発明による表示パネルの正孔輸送層の膜厚に対する赤、緑、青の発光色を示す有機発光素子の発光効率の相対変化を示す説明図であり、図４に示した表示パネルにおいて、正孔輸送層２２を１０〜５００ｎｍの範囲で変化させ、その他の膜厚を一定に保った場合の相対発光効率の変化を示している。図５に示すように、赤、緑、青の発光色を備えた表示パネルにおいて、発光層以外の電子輸送層２６、電子注入層２７、陰極２８を各色共通の下で、正孔輸送層２２の膜厚を変化させると、正孔輸送層の膜厚６０ｎｍで赤、緑、青各色発光効率変化の一次極大を示す。発光効率変化の二次極大値を示す正孔輸送層２２の膜厚は、赤が２３０ｎｍ、緑が２００ｎｍ、青が２００ｎｍであり、三次極大値を示す正孔輸送層２２の膜厚はそれぞれ赤が３９０ｎｍ、緑が３５０ｎｍ、青が３４０ｎｍであった。
【００３６】
したがって、正孔輸送層２２の膜厚を６０ｎｍの設定することにより、各色の該膜厚に対する発光効率変化の一次極大値近傍に設定されるが、二次の極大値を得ようとすると、赤色と青色との間では、正孔輸送層２２の膜厚設定に３０ｎｍの違いを生じる。さらに、三次の極大値の場合、同様な赤色と青色との間で正孔輸送層２２の膜厚設定に５０ｎｍの違いがある。このように、次数が高くなるにつれ、正孔輸送層２２の膜厚を各色共通にして、極大値を得ることが難しくなり、それぞれの発光色毎に個別に異なった有機化合物層の膜厚を適用する必要がある。
【００３７】
一方、本発明の表示パネルでは、発光効率変化の一次極大値に設定されるため、同一基板上に少なくとも２色以上の発光色の異なる複数の有機発光素子を備える表示パネルにおいても、発光層を除く有機化合物層の膜厚を共通化できる。そのため、発光効率特性を二次、三次等、高次の極大値に設定する従来の表示パネルでは、同一発光色毎に有機化合物層の膜厚を個別最適化する必要があったが、本発明の表示パネルでは発光層以外の有機化合物層の膜厚を共通化できるため、素子作製の簡略化が図れ、作製スループットが向上、素子作製コストの低減が図れる。その結果、駆動電圧が低く、高効率の表示パネルを、スループットよく低コストで作製することが可能となる。
【００３８】
さらに、以上説明した実施形態では、トップエミッション型の有機発光素子に本発明を適用した場合を示したが、本発明は、透明基板を用いたボトムエミッション型の有機発光素子にも適用可能である。また、基板上の薄膜トランジスタに接続された有機発光素子にも適用することができる。
【実施例】
【００３９】
以下、本発明の好適な実施例を詳細に説明するが、本発明はこれらの実施例に限るものではない。
【００４０】
＜実施例１＞
実施例１は、基板上に、陽極と陰極とからなる一対の電極と、該一対の電極間に挟持される発光層を含む有機化合物層と、を備える有機発光素子において、前記一対の電極間に備えられる有機化合物層の膜厚を調整し、該膜厚に対する発光効率変化の一次極大値を生じる膜厚に設定した有機発光素子について説明する。
【００４１】
図６は、実施例１の有機発光素子を示す断面図である。図６において、３０は基板、３１は正孔注入用の反射電極としてのクロム層を示し、３２は正孔輸送層、３３は発光層、３４は電子輸送層、３５は電子注入層、３６は陰極電極としてのＩＴＯ層である。発光層から生じる発光は、主たる成分波長λ５２０ｎｍの緑色発光である。各有機化合物層、クロム層、ＩＴＯ層の光学特性を考慮し、発光層の膜厚を３０ｎｍ、電子輸送層の膜厚を１０ｎｍ、電子注入層の膜厚を４０ｎｍ、ＩＴＯ層の膜厚を６０ｎｍとした場合の正孔輸送層２２の膜厚に対する発光効率の変化を算出し、図７の結果を得た。
【００４２】
本実施例では、発光効率変化の一次極大値に合わせるよう、正孔輸送層３２の膜厚を６０ｎｍ選択した。
【００４３】
基板３０上にクロムを１００ｎｍの厚さで成膜し、陽極電極３１を得た。その後、該基板に洗浄・乾燥処理、ＵＶ／オゾン処理を施した。
【００４４】
次いで、真空蒸着装置（真空機工社製）を用いて、洗浄後の該基板上に正孔輸送性を有する以下に表されるα−ＮＰＤを真空蒸着法により６０ｎｍの膜厚で成膜し、正孔輸送層３１を形成した。
【００４５】
【化１】
2006179780.tif 000004
【００４６】
蒸着時の真空度は、１．３×１０-4Ｐａとし、成膜速度は０．２〜０．３ｎｍ／ｓｅｃの条件で成膜した。次に、前記正孔輸送層２２の上に、以下に表されるアルミキレート錯体（以下Ａｌｑ3という）とクマリン６（１．０ｗｔ％）の共蒸着膜を真空蒸着法により３０ｎｍの膜厚で成膜する有機発光層３３を、正孔輸送層３２を成膜するときと同じ条件で形成した。
【００４７】
【化２】
2006179780.tif 000005
【００４８】
【化３】
2006179780.tif 000006
【００４９】
次に、前記発光層３３の上に、電子輸送層３４として、以下に表されるバソフェナントロリン化合物を１０ｎｍの膜厚で成膜した。
【００５０】
【化４】
2006179780.tif 000007
【００５１】
続いて、前記電子輸送層３４の上に、電子注入層３５としてバソフェナントロリン化合物と炭酸セシウム（Ｃｓ2ＣＯ3）を膜厚比９：１の割合で混合されるよう、各々の蒸着速度を調整して４０ｎｍの厚さに成膜した。最後に、前記電子注入層３５の上に陰極電極３６として、ＩＴＯをスパッタ法にて６０ｎｍに成膜した。
【００５２】
このようにして、基板３０上に、陽極電極３１、正孔輸送層３２、有機発光層３３、電子輸送層３４、電子注入層３５及び陰極電極３６を設け、有機発光素子を得た。
【００５３】
続いて、この有機発光素子において、クロムを陽極３１、ＩＴＯを陰極３６として、直流電圧を印加し、素子の発光特性を調べた。その結果、この素子は、印加電圧３．０Ｖにて輝度７５ｃｄ／ｍ2、電流密度０．９３ｍＡ／ｃｍ2、発光効率８．３７ｌｍ／Ｗの発光効率を示した。また、１０００ｃｄ／ｍ2の輝度を得るための駆動電圧は、４．２Ｖであった。このときの電圧―輝度特性を図８に示す。
【００５４】
＜比較例１＞
比較例１は、実施例１と同様な有機発光素子において、前記発光層内の発光部から前記電極までの光学距離を正孔輸送層３２の膜厚により調整し、該膜厚変化に対する発光効率変化の二次極大値を用いた有機発光素子を説明するものである。
【００５５】
正孔輸送層３２の膜厚を２００ｎｍに設定した以外、実施例１と同じ材料、手法で素子を作成した。この有機発光素子において、クロムを陽極電極、ＩＴＯを陰極電極として、直流電圧を印加し、素子の発光特性を調べた。その結果、この素子は、印加電圧３．０Ｖにて輝度２０ｃｄ／ｍ2、電流密度０．４６ｍＡ／ｃｍ2、発光効率２．５７ｌｍ／Ｗの発光効率を示した。また、１０００ｃｄ／ｍ2の輝度を得るための駆動電圧は、５．３Ｖであった。このときの電圧―輝度特性を図８に示す。
【００５６】
この結果、実施例１に示した本発明の有機発光素子は、正孔輸送層３２の膜厚に対する発光効率変化の一次極大を利用することから、二次極大を利用する比較例１の素子に比べて、高い発光輝度が得られるとともに、１Ｖ以上の駆動電圧低減も図れ、より高効率な発光特性を示した。
【００５７】
＜実施例２＞
実施例２は、基板上に設ける電極を積層電極とした有機発光素子について説明する。積層電極とは、光を反射する反射電極と、該反射電極上に設ける透明導電膜とから構成される電極である。積層電極を構成する材料として本実施例の場合、基板上に設ける反射電極として銀（Ａｇ）１００ｎｍ、反射電極上に積層する透明電極としてＩＺＯ９０ｎｍを選択し基板上へ積層した。
【００５８】
正孔輸送層の膜厚８０ｎｍを選択した以外、その他の材料、膜厚構成、素子作成方法は、実施例１と同一である。このとき、該正孔輸送層の膜厚に対する発光効率の変化は、一次極大値となる。
【００５９】
この素子において、積層電極を陽極、ＩＴＯを陰極として、直流電圧を印加し、素子の発光特性を調べた。その結果、この素子は、印加電圧３．０にて輝度１０５ｃｄ／ｍ2、電流密度０．８９ｍＡ／ｃｍ2、発光効率９．６８ｌｍ／Ｗの発光効率を示した。また、１０００ｃｄ／ｍ2の輝度を得るための駆動電圧は３．９Ｖであった。このときの電圧−輝度特性を図８に示す。
【００６０】
このように本発明は、積層型の電極を用いた有機発光素子へも適用可能である。さらに、本実施例では、より反射率の高い銀（反射率約９５％）を反射電極として用いたため、発光輝度が向上し、高効率の有機発光素子を得ることができた（実施例１で用いたクロムの反射率は、約７０％）。
【図面の簡単な説明】
【００６１】
【図１】トップエミッション型の有機発光素子の膜厚構成を示す断面図である。
【図２】図１に示した有機発光素子の正孔輸送層の膜厚に対する発光効率の相対変化を示す説明図ある。
【図３】図１に示した有機発光素子の電子注入層の膜厚に対する発光効率の相対変化を示す説明図である。
【図４】同一基板上に赤、緑、青の発光色を示す有機発光素子を備えた表示パネルの一例を示す断面構成図である。
【図５】本発明による表示パネルの正孔輸送層膜厚に対する赤、緑、青の発光色を示す有機発光素子の発光効率の相対変化を示す説明図である。
【図６】実施例１の有機発光素子を示す断面図である。
【図７】実施例１の有機発光素子における正孔輸送層の膜厚に対する発光効率の相対変化を示す説明図である。
【図８】実施例１、比較例１、実施例２の有機発光素子の電圧−輝度特性を示す説明図である。
【符号の説明】
【００６２】
１０  基板
１１  反射電極
１２  正孔輸送層
１３  発光層
１４  電子輸送層
１５  電子注入層
１６  陰極
１７  発光部
１８ａ、１８ｂ、１８ｃ  光
２０  基板
２１  反射電極
２２  正孔輸送層
２３  発光層（青）
２４  発光層（緑）
２５  発光層（赤）
２６  電子輸送層
２７  電子注入層
２８  陰極
３０  基板
３１  反射電極
３２  正孔輸送層
３３  発光層
３４  電子輸送層
３５  電子注入層
３６  陰極
【図１】
2006179780.tif 000008
【図２】
2006179780.tif 000009
【図３】
2006179780.tif 000010
【図４】
2006179780.tif 000011
【図５】
2006179780.tif 000012
【図６】
2006179780.tif 000013
【図７】
2006179780.tif 000014
【図８】
2006179780.tif 000015